(57)【要約】  ビル建築要素の表面上に一時的な耐久性保護用コーティングを提供するための、および上記表面から上記一時的な保護用コーティングを制御可能に除去するためのシステム。本システムは、ビル建築要素の表面上に可撓性かつ弾性でしかも耐久性のある一時的な保護被覆を提供するように構成された、コーティング組成物と、少なくとも部分的に一時的な保護被覆を分解するように構成された剥離用組成物と、上記コーティング組成物と上記剥離用組成物とを使用するための方法と、を含む。本コーティング組成物は、少なくとも、皮膜形成カルボン酸含有ポリマーを含む第１の成分と、第１の成分と化学的に相溶性である可塑剤を含む第２の成分と、第１の成分と第２の成分との間に架橋結合を形成するのに適しているグラフトポリマーを含む第３の成分と、上記第１の成分と、上記第２の成分と、上記第３の成分とを溶剤自体の中に可溶化するのに化学的に適している溶剤を含む第４の成分と、界面活性剤を含む第５の成分と、を備える。【特許請求の範囲】
【請求項１】
ビル建築要素の表面上に耐久性一時的保護用コーティングを提供し、かつ前記一時的保護用コーティングを制御可能に除去するためのシステムであって、
コーティング組成物であって、少なくとも、皮膜形成カルボン酸含有ポリマーを含む第１の成分と、前記皮膜形成カルボン酸含有ポリマーと化学的に相溶性である可塑剤を含む第２の成分と、前記第１の成分と前記第２の成分との間に架橋結合を形成するのに適しているグラフトポリマーを含む第３の成分と、前記第１の成分と、前記第２の成分と、前記第３の成分とを溶剤自体の中において可溶化するのに化学的に適している溶剤を含む第４の成分と、界面活性剤を含む第５の成分と、を含むコーティング組成物と；
ビル建築要素の表面上へ前記コーティング組成物を塗布するための方法であって、乾燥すると、前記コーティング組成物が、前記ビル建築要素の前記表面上に一時的な耐久性コーティングを提供する、方法と；
剥離用組成物であって、このように保護された表面から前記耐久性一時的保護用コーティングを少なくとも部分的に制御可能に溶解するように構成された、剥離用組成物と；
このように保護された表面から前記一時的保護用コーティングを制御可能に溶解しかつ除去するための前記剥離用組成物を塗布しかつ使用するための方法と；を含む、システム。
【請求項２】
前記コーティング組成物の前記第１の成分が、アクリル系ポリマー、アクリル系コポリマー、スチレン−アクリル系コポリマー、メチレン−アクリル系コポリマー、エチレン−アクリル系コポリマー、およびポリアクリルアミドを含む群から選択されるカルボン酸含有ポリマーである、請求項１に記載のシステム。
【請求項３】
前記可塑剤が、トリブトキシエチルホスフェート、フタル酸エステル類、アジピン酸エステル類、酢酸エステル類、およびクエン酸エステル類を含む群から選択される、請求項１に記載のシステム。
【請求項４】
前記可塑剤がトリブトキシエチルホスフェートを含む、請求項３に記載のシステム。
【請求項５】
前記グラフトポリマーが、オレフィンポリマーを含む群から選択される、請求項１に記載のシステム。
【請求項６】
前記グラフトポリマーがオレフィンアクリル系グラフトポリマーを含む、請求項５に記載のシステム。
【請求項７】
前記溶剤が、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択されるグリコールエーテルを含む、請求項１に記載のシステム。
【請求項８】
前記界面活性剤がエトキシ化アルコールを含む、請求項１に記載のシステム。
【請求項９】
前記コーティング組成物が、メタノール、エタノール、プロパノールおよびブタノールを含む群から選択される短鎖アルコールを追加的に含む、請求項１に記載のシステム。
【請求項１０】
前記コーティング組成物が、顔料および染料を含む群から選択される着色剤を追加的に含む、請求項１に記載のシステム。
【請求項１１】
前記コーティング組成物が、スプレー、ブラッシング、ローリング、ワイピングおよび浸漬を含む群から選択されるプロセスによって、ビル建築要素の表面上へ塗布される、請求項１に記載のシステム。
【請求項１２】
前記剥離用組成物が、少なくとも、モノエタノールアミンを含む第１の成分と、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択されるグリコールエーテルを含む第２の成分と、エトキシ化アルコールを含む第３の成分と、を含む、請求項１に記載のシステム。
【請求項１３】
前記少なくとも１つのグリコールエーテルが、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択される、請求項１２に記載のシステム。
【請求項１４】
前記剥離用組成物が、モノエタノールアミンと、エチレングリコールブチルエーテルと、エトキシ化アルコールとを含む、請求項１に記載のシステム。
【請求項１５】
スプレー、ブラッシング、ローリング、ワイピングおよび浸漬を含む群から選択されるプロセスを用いて、前記耐久性一時的保護用コーティング上へ前記剥離用組成物を塗布し、それによって少なくとも部分的に、前記保護用コーティングを溶解し、かつ前記ビル建築要素の前記表面上に前記剥離用組成物と前記保護用コーティングとの混合物を提供し、前記混合物が洗浄液の流れによって除去可能となることによって、前記一時的な耐久性保護用コーティングが、下にある表面から制御可能に除去可能となる、請求項１に記載のシステム。
【請求項１６】
前記洗浄液が水である、請求項１５に記載のシステム。
【請求項１７】
ビル建築要素の表面上へ塗布するための一時的保護用コーティング組成物であって、前記コーティング組成物が、
皮膜形成カルボン酸含有ポリマーを含む第１の成分と、
前記皮膜形成カルボン酸含有ポリマーと化学的に相溶性である可塑剤を含む第２の成分と、
前記第１の成分と前記第２の成分との間に架橋結合を形成するのに適しているグラフトポリマーを含む第３の成分と、
前記第１の成分と、前記第２の成分と、前記第３の成分とを溶剤自体の中で可溶化するのに化学的に適している溶剤を含む、第４の成分と、
界面活性剤を含む第５の成分と、を含み、
前記コーティング組成物は、スプレー、ブラッシング、ローリング、ワイピングおよび浸漬を含む群から選択されたプロセスを用いて、ビル建築要素の表面上へ塗布され、前記ビル建築要素の前記表面上で乾燥して、その上に耐久性一時的保護用コーティングを提供するように構成されており、前記保護用コーティングは、前記コーティング組成物の前記第１の成分と、前記第２の成分と、前記第３の成分との間の前記化学結合を分解するように構成された剥離用組成物を前記保護用コーティングに塗布することによって、制御可能に溶解可能となる、一時的保護用コーティング組成物。
【請求項１８】
前記皮膜形成カルボン酸含有ポリマーが、アクリル系ポリマー、アクリル系コポリマー、スチレン−アクリル系コポリマー、メチレン−アクリル系コポリマー、エチレン−アクリル系コポリマー、およびポリアクリルアミドを含む群から選択される、請求項１７に記載の一時的保護用コーティング組成物。
【請求項１９】
前記可塑剤が、トリブトキシエチルホスフェート、フタル酸エステル類、アジピン酸エステル類、酢酸エステル類およびクエン酸エステル類を含む群から選択される、請求項１７に記載の一時的保護用コーティング組成物。
【請求項２０】
前記可塑剤がトリブトキシエチルホスフェートを含む、請求項１９に記載の一時的保護用コーティング組成物。
【請求項２１】
前記グラフトポリマーがオレフィンポリマーを含む群から選択される、請求項１７に記載の一時的保護用コーティング組成物。
【請求項２２】
前記グラフトポリマーがオレフィンアクリル系グラフトポリマーを含む、請求項２１に記載の一時的保護用コーティング組成物。
【請求項２３】
前記溶剤が、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択されるグリコールエーテルを含む、請求項１７に記載の一時的保護用コーティング組成物。
【請求項２４】
前記界面活性剤がエトキシ化アルコールを含む、請求項１７に記載の一時的保護用コーティング組成物。
【請求項２５】
前記コーティング組成物が、メタノール、エタノール、プロパノールおよびブタノールを含む群から選択される短鎖アルコールを追加的に含む、請求項１７に記載の一時的保護用コーティング組成物。
【請求項２６】
前記コーティング組成物が、顔料および染料を含む群から選択される着色剤を追加的に含む、請求項１７に記載の一時的保護用コーティング組成物。
【請求項２７】
前記剥離用組成物が、少なくとも、モノエタノールアミンと、グリコールエーテルと、エトキシ化アルコールと含む、請求項１７に記載の一時的保護用コーティング組成物。
【請求項２８】
前記剥離用組成物が、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択されるグリコールエーテルを含む、請求項２７に記載の一時的保護用コーティング組成物。
【請求項２９】
請求項１７の前記コーティング組成物によってビル建築要素の表面上に提供された一時的保護用コーティングを制御可能に分解するように構成された剥離用組成物であって、モノエタノールアミンを含む第１の成分と、グリコールエーテルを含む第２の成分と、エトキシ化アルコールを含む第３の成分と、を含む、剥離用組成物。
【請求項３０】
前記グリコールエーテルが、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択される、請求項２９に記載の剥離用組成物。
【請求項３１】
モノエタノールアミンと、エチレングリコールブチルエーテルと、エトキシ化アルコールと、を含む、請求項２９に記載の剥離用組成物。
【請求項３２】
請求項１７の前記コーティング組成物を塗布することによって、耐久性一時的保護用コーティングをビル建築要素の表面上へ提供するための方法であって、前記方法が、スプレー、ブラッシング、ローリング、ワイピングおよび浸漬を含む群から選択される、方法。
【請求項３３】
請求項１７のコーティング組成物によって提供された前記耐久性一時的保護用コーティングを、ビル建築要素の前記表面から制御可能に除去するための方法であって、前記耐久性一時的保護用コーティングを少なくとも部分的に分解するように化学的に構成された剥離用組成物を塗布することと、前記少なくとも部分的に分解された耐久性一時的保護用コーティングおよび前記剥離用溶液を、ビル建築要素の前記表面から洗浄することと、を含む、方法。
【請求項３４】
前記剥離用組成物が、モノエタノールアミンを含む第１の成分と、グリコールエーテルを含む第２の成分と、エトキシ化アルコールを含む第３の成分と、を含む、請求項３３の方法。
【請求項３５】
前記グリコールエーテルが、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択される、請求項３３の方法。
【請求項３６】
前記剥離用組成物が、モノエタノールアミンと、エチレングリコールブチルエーテルと、エトキシ化アルコールとを含む、請求項３３の方法。
【請求項３７】
前記剥離用組成物が、スプレー、ブラッシング、ローリング、ワイピングおよび浸漬を含む群から選択されたプロセスによって塗布可能である、請求項３３の方法。
【請求項３８】
移動可能なコーティングされた物品であって、
第１の表面を有する基材と；
耐久性一時的保護用コーティングであって、この耐久性一時的保護用コーティングは、コーティング組成物によって前記第１の表面の少なくとも一部の上に提供されており、このコーティング組成物が、皮膜形成カルボン酸含有ポリマーを含む第１の成分と、前記皮膜形成カルボン酸含有ポリマーと化学的に相溶性である可塑剤を含む第２の成分と、前記第１の成分と前記第２の成分との間に架橋結合を形成するのに適しているグラフトポリマーを含む第３の成分と、前記第１の成分と、前記第２の成分と、前記第３の成分とを溶剤自体の中で可溶化するのに化学的に適している溶剤を含む第４の成分と、界面活性剤を含む第５の成分と、を含み、
前記耐久性一時的保護用コーティングは、それ自体の上に、前記コーティング組成物の前記第１の成分と、前記第２の成分と、前記第３の成分との間の前記化学結合を分解するように構成された剥離用組成物を塗布することによって、制御可能に溶解可能となる、一時的な耐久性保護用コーティングと；を含む、移動可能なコーティングされた物品。
【請求項３９】
前記耐久性一時的保護用コーティングが、それ自体の上に、モノエタノールアミンを含む第１の成分と、グリコールエーテルを含む第２の成分と、エトキシ化アルコールを含む第３の成分と、を含む剥離用組成物を塗布することによって、制御可能に溶解可能となる、請求項３８に記載の移動可能なコーティングされた物品。
【請求項４０】
前記グリコールエーテルが、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択される、請求項３８に記載の移動可能なコーティングされた物品。
【請求項４１】
前記剥離用組成物が、モノエタノールアミンと、エチレングリコールブチルエーテルと、エトキシ化アルコールと、を含む、請求項３８に記載の移動可能なコーティングされた物品。
【請求項４２】
前記剥離用組成物が、スプレー、ブラッシング、ローリング、ワイピングおよび浸漬を含む群から選択されたプロセスによって塗付可能である、請求項３８に記載の移動可能なコーティングされた物品。
【発明の詳細な説明】
【技術分野】
【０００１】
本発明は、ガラスや他の表面の脆い基材を掻き傷や摩耗損傷から保護するように構成された、一時的な、除去可能なコーティングに関する。より詳しくは、本発明は、乾燥して基材表面を覆う保護用コーティングを形成する、溶液として塗布されるように構成された、一時的な除去可能なコーティングと、上記保護用コーティングを制御可能に除去するよう構成された剥離用組成物とに関する。
【背景技術】
【０００２】
ビルの建築に必要とされる多数の構成要素の出荷、取扱いおよび据付けは、問題を起こしやすくかつ費用がかかる。これは、これらの構成要素を含む材料が脆い性質を有すること、ならびに／または、これらの材料が、例えば出荷、取扱い、および据付けの間に発生する掻き傷、摩耗、および擦傷などの恒久的な物理的な表面の損傷を受けやすいことが原因となっている。このようなビルの構成要素の例には、周囲のフレームに入った１つまたは複数のガラスパネルを含む窓ユニット、フレームに入っていない板ガラスパネル、調理台、天然および／または合成石材から作られた浴槽およびシャワー周辺物ならびに他の台所や浴室のアメニティ、例えば銅、ステンレス鋼、アルミニウムなどの高度に磨かれたシートメタルパネル、ガラス繊維やプラスチック材から作られたシート状または三次元のビル要素などが含まれる。さらに、このような構成要素は、据付けられた後、建設が進行している間に、表面を腐食または損傷する化学成分を含む流体および／または半固体の建築材料がはねたり塗りつけられたりすることから生じる、他のタイプの物理化学的な損傷からさらに守られなければならない。この表面を腐食または損傷する化学成分を含む流体および／または半固体の建築材料としては、コンクリート、モルタル、塗料、デッキおよび屋根用コーティング、コーキングおよび建築用接着剤などが挙げられる。極めて頻繁に、このような構成要素の製造後の保管期間および出荷期間のために、また長期にわたる高層ビルの建築時における使用と相俟って、これらの構成要素の表面に、掻き傷、摩耗および擦傷による損傷、ならびに流体および／または半固体の建築材料の流出に対し、長期間、例えば１年以上にわたる保護を提供するように機能する、一時的な、除去可能な被覆が提供されることが必要となる。
【発明の開示】
【発明が解決しようとする課題】
【０００３】
出荷および取扱いの間、ガラスおよび／または高度に磨かれたシート材料および／または高光沢の塗装面を一時的に保護するために、多数の方策や製品が開発されてきた。従来技術において公知である１つの手法は、摩耗、摩耗を起こす粉塵、および酸性雨に対し、一時的な除去可能な保護を提供するために、基材表面へ接着する１つの接着面を備えた剥離可能なポリマー皮膜を貼り付ける手法である。しかし、このような剥離可能な一時的な皮膜被覆の欠点には、以下のものが含まれる。すなわち、（１）材料が基材表面から容易にずらされ、その後、強風によって剥ぎ取られてしまうこと、（２）長期にわたってポリマー皮膜が基材表面に接着すると、結果的に接着成分の乾燥または化学的劣化が生じ、それによって、除去しにくい接着材料を残すことなく、または基材表面に物理的損傷を引き起こさずに、皮膜を除去することが極めて難しくなること、および（３）剥離可能なポリマー皮膜は、通常は生物分解性でなく、廃棄処分問題や環境問題に否定的に関連付けられていることである。
【０００４】
従来技術において開示されている基材表面を保護するためのさらなる手法は、基材表面の上で乾燥し、それによって、適切な洗浄液により除去され得る一時的な保護被覆を提供する、ポリマーまたは金属酸化物組成物を湿式塗布する手法である。しかし、これらのタイプの一時的な保護被覆に関連する問題には、塗布された組成物のタイプに依存するが、（１）基材表面に塗布された後、高温の環境周囲温度に長期にわたって曝露される間や曝露された後に生じる収縮や割れなどの、長期的不安定性が生じること、（２）度重なる大雨の間に洗い流されてしまうこと、または（３）このような一時的な被覆を基材表面から除去するための、酸性または苛性の洗浄液のための要件が必要になること、が含まれる。
【課題を解決するための手段】
【０００５】
本発明の少なくとも好ましい形態における例示的な実施形態は、システムと、組成物と、使用方法とであって、（ａ）一時的保護用耐久性コーティングであって、掻き傷、擦傷および摩耗に例示される物理的応力によって、かつ／または酸性もしくは苛性の成分などを含む材料への曝露に例示される化学的応力によって生じる表面の損傷を受けやすい、ガラス、金属、合成または天然石材、ガラス繊維およびプラスチック材料のうちの少なくとも１つを含む、ビル建築要素の基材表面上へ提供される、一時的保護用耐久性コーティングと、（ｂ）所望される場合、このように保護されている基材表面から一時的保護用耐久性コーティングを制御可能に除去するための組成物と、を提供するための、システムと、組成物と、使用方法とを対象とする。
【０００６】
好ましい実施形態によれば、一時的に保護されるべきビル建築要素の基材表面上へ液体形状で塗布するための組成物が、提供される。塗布後、組成物は乾燥して、掻き傷、摩耗および擦傷ならびに他の物理化学的な応力に対する保護が所望される基材の露出表面領域上に、可撓性かつ弾性でしかも耐久性のある不透質の被覆を形成する。この組成物は、スプレー、ブラッシング、ローリング、ワイピングおよび浸漬に例示される方法により、このような基材表面に塗布され得る。
【０００７】
一態様によれば、ビル建築要素の基材表面領域をコーティングしかつ一時的に保護するためのコーティング組成物であって、このコーティング組成物が、カルボン酸含有ポリマーを含む群から選択された第１の成分と、第１の成分と化学的に相溶性であることが知られている可塑剤を含む群から選択された第２の成分と、第１の成分と第２の成分との間に架橋結合を形成するのに適したグラフトポリマーの群から選択された第３の成分と、グリコールエーテル類に例示される溶剤などの溶剤を含む第４の成分と、適切な界面活性剤を含む第５の成分と、を含む、コーティング組成物が提供される。第１の成分としては、乾燥すると耐久性のある不透質の表面を提供するように選択される、皮膜形成アクリル系コポリマーおよびアクリル系ポリマーなどが挙げられる。第２の成分、すなわち可塑剤は、第２の成分自体の弾性および可撓性特性のために、また、第２の成分自体の第１の成分との化学的相容性のために、選択される。第３の成分としては、オレフィンアクリル系グラフトポリマーが挙げられる。第３の成分は、第１の成分と第２の成分との間に「橋かけ」結合を形成する、第３の成分自体の化学的適合性のために選択され、それによって、弾性と可撓性特性とを、アクリル系コポリマーやアクリル系ポリマーによって形成された耐久性のある不透質の皮膜に一体化する。第４の成分は、本発明の組成物を含む溶液中に所望の化学的環境を提供するために選択され、それによって、化学的環境は、該組成物を構成する成分を溶解状態に維持するのに適切となる。第５の成分、すなわち界面活性剤は、本発明の組成物の基材表面上への流動性を促進し、かつ基材表面への組成物の付着を促進するために、提供される。当業者ならば、ガラス、金属、および石の材料を含むビル建築要素のために一時的な耐久性保護被覆を提供するように構成された本発明のコーティング組成物としては、歩行量の多い領域のために構成された工業用の床用ワックス組成物が挙げられることが、分かるであろう。短鎖アルコールを含む第６の成分が、本発明のコーティング組成物と共に任意で含まれてもよく、これは、耐久性のある一時的保護用コーティングが所望される基材の表面にコーティング組成物が塗布された後、コーティング組成物の乾燥時間を低減させることが目的である。第６の成分は、メタノール、エタノール、ブタノールおよびプロパノールを含む群から選択された短鎖アルコールであることが好ましく、これは、乾燥効率を上げるため、すなわち、本発明の組成物が、基材表面に塗布された後、乾燥して耐久性のあるコーティングになるのに必要な時間を低減させることによって乾燥効率を上げることが目的である。
【０００８】
本発明のさらなる好ましい実施形態によれば、所望される場合、ビル建築要素の基材表面から、本発明のコーティング組成物によってその上に提供されている一時的保護用耐久性コーティングを制御可能に除去するように構成された、「剥離用」組成物が提供される。
【０００９】
一態様によれば、剥離用組成物は、少なくとも、（ａ）コーティング組成物によって提供された保護用コーティングの第１の成分と、第２の成分と、第３の成分との間の結合を化学的に解離させるように構成された、第１の成分と、（ｂ）保護用コーティングの解離した第１の成分と、第２の成分と、第３の成分とを水に混和させるために選択された、第２の成分と、（ｃ）剥離用組成物を使用している間、剥離用組成物に接触している水の表面張力を低減させて一時的保護用コーティングを除去するために選択された、第３の成分と、を含む。この剥離用組成物は、水で希釈する、かつ／または水と共に塗布するのに適している。本発明の剥離用組成物は、本発明のコーティング組成物によって提供された乾燥した不浸透性の被覆を、容易に可溶化し、続いて水流によって除去可能な半固体のゲル状の材料に変換するように、化学的に構成されている。
【００１０】
さらなる態様によれば、剥離用組成物の第１の成分は、モノエタノールアミンを含む。
【００１１】
さらに別の態様によれば、剥離用組成物の第２の成分としては、グリコールエーテル類が挙げられる。適切なグリコールエーテルは、ジエチレングリコールメチルエーテルである。
【００１２】
さらなる態様によれば、剥離用組成物の第３の成分は、エトキシ化アルコールを含む。
【００１３】
さらなる態様によれば、剥離用組成物は、スプレー、ブラッシング、ローリングおよびワイピングを含む群から選択された方法によって塗布することができ、その後、一時的保護用コーティングが溶解しつつある基材表面は、好ましくは加圧水をスプレーされて、下にある基材表面を洗浄しながら完全にコーティングを除去する。
【００１４】
本発明のさらに別の好ましい実施形態によれば、システムであって、（ａ）ガラス、金属、合成または天然石材、ガラス繊維およびプラスチック材料のうちの少なくとも１つを含む基材表面上へ、一時的な、耐久性、耐掻き傷性、耐摩耗性、かつ耐擦傷性の保護用コーティングを提供するための、および（ｂ）所望される場合、耐久性一時的保護用コーティングをこのように保護された基材表面から制御可能に除去するための、システムが提供される。
【００１５】
一態様によれば、このシステムは、可撓性かつ弾性でしかも耐久性があり不透質の保護被覆を、ビル建築要素の基材表面上へ塗布し乾燥させることで形成するように構成された、多成分液体コーティング組成物と、一時的に保護されるべきビル建築要素の基材表面に液体コーティング組成物を塗布するための方法と、本発明の液体コーティング組成物によって提供された、乾燥した耐久性のある保護用コーティングを軟化しかつ可溶化するように構成された液体剥離用組成物と、上記乾燥した耐久性のある保護用コーティングを、上記一時的保護用コーティングが提供されている基材表面から完全に除去するための、上記液体剥離用組成物を塗布するための方法と、を含む。
【００１６】
さらなる態様によれば、多成分液体コーティング組成物は、乾燥すると硬質で耐久性のある不透質の皮膜を形成するように選択された第１の成分と、第２の成分であって、それ自体の、第１の成分との相容性のために選択された、可塑剤を含む第２の成分と、第３の成分であって、第１の成分と第２の成分との間に「橋かけ」結合を形成し、それによって、弾性と可撓性特性を上記硬質で耐久性のある不透質の皮膜に一体化する、第３の成分自体の化学的適合性のために選択された、第３の成分と、を含む。第４の成分は、溶剤を含み、この溶剤は、本発明の組成物を含む溶液内に所望の化学的環境を提供し、それによって、化学的環境が組成物を構成する成分を溶解状態に維持するのに適切であるように選択される。第５の成分は、界面活性剤を含み、この界面活性剤は、本発明の組成物の、ビル建築要素の基材表面上への流動性を促進し、かつ基材表面への組成物の付着を促進するために、提供される。短鎖アルコールを含む第６の成分は、本発明の保護用コーティング組成物の乾燥時間を低減させるために、任意で提供される。第６の成分は、好ましくは、メタノール、エタノール、ブタノールおよびプロパノールを含む群から選択された短鎖アルコールであり、ビル建築要素の基材表面上へのコーティング組成物の乾燥時間を低減させ、それによって、可撓性かつ弾性でしかも耐久性があり不透質の一時的な保護被覆をビル建築要素の基材表面上に形成するために選択される。
【００１７】
さらなる態様によれば、本発明のコーティング組成物によって提供された基材表面上の一時的な耐久性コーティングを、少なくとも部分的に溶解するように化学的に構成された、多成分剥離剤組成物が、提供される。多成分剥離剤は、少なくとも、（ａ）コーティング組成物によって提供された保護用コーティングの第１の成分と、第２の成分と、第３の成分との間の結合を化学的に解離させるように構成された、第１の成分と、（ｂ）保護用コーティングの解離した第１の成分と、第２の成分と、第３の成分とを水に混和させるために選択された、第２の成分と、（ｃ）剥離用組成物を使用している間、剥離用組成物に接触している水の表面張力を低減させて一時的保護用コーティングを除去するために選択された、第３の成分と、を含む。適切な第１の成分は、モノエタノールアミンである。適切な第２の成分は、グリコールエーテルである。適切な第３の成分は、エトキシ化アルコールである。
【発明を実施するための最良の形態】
【００１８】
本発明は、摩耗、掻き傷、擦傷、流体建築材料のはねまたは流出に関連する物理化学的応力、ならびに製造後の取扱い、出荷、保管および据付け作業の間に生じる環境的損傷によって生じる表面の損傷から、ビル建築要素の表面を保護し、また制御可能に保護を解除するための、システムと組成物とを提供する。本発明のシステムおよび組成物は、以下の基材を含むビル建築要素の表面を保護し、また制御可能に保護を解除するのに特に適している。この基材の例としては、（ａ）シート状の品物、例えば、ガラス、天然および合成石材、研磨された金属および研磨されていない金属、ガラス繊維、プラスチックなど、および（ｂ）三次元の構成要素、例えば、窓およびドアフレーム、高級家具類、調理台、トイレ、バスタブ、シャワー室、流し台などの洗面所アメニティ、家具、芸術品など、が挙げられる。
【００１９】
本発明は、一時的な保護が所望される基材表面に液体形状で塗布可能な、多成分の一時的保護用コーティング組成物を提供する。この塗布には、ブラッシング、ワイピングまたはスプレーに例示される方法が使用され、その後、組成物は、乾燥して、可撓性かつ弾性でしかも耐久性があり不透質である被覆を形成する。この被覆は、建設業界で一般に使用される物体との物理的接触または弱塩基性もしくは弱酸性の材料との接触によって生じる、摩耗、掻き傷、擦傷、破壊、ＵＶによる変色、化学的変色、ならびに、出荷、取扱い、据付けおよび試運転の間の、表面を損傷する他の形の応力から、下にある基材表面を保護する。この保護被覆は、乾燥して堅固に基材に付着し、例えばピーリング、切裂き、および引裂きなどの物理的手段による除去、または、例えば豪雨、風、ＵＶ曝露、もしくは凍結／融解温度サイクルなどの環境的圧力による除去に対して抵抗力がある。本発明はまた、ビル建築要素の表面を覆っている、本発明の可撓性かつ弾性でしかも耐久性があり不透質である保護用コーティングを少なくとも部分的に溶解するように化学的に構成された、剥離用溶液をも提供する。少なくとも部分的に溶解された保護用コーティングは、浄水ですすぐ、または代わりに加圧された水流によるなど、水で洗浄することによって下にある保護された表面から除去される。
【００２０】
本発明の多成分コーティング組成物は、好ましくは、少なくとも、カルボン酸含有ポリマーと、該カルボン酸含有ポリマーと化学的に相溶性であることが知られている可塑剤と、該カルボン酸含有ポリマーと該可塑剤との間に架橋結合を形成するのに適したグラフトポリマーと、該カルボン酸含有ポリマーと該可塑剤と該グラフトポリマーとを可溶化しかつ溶解した状態に維持するのに適した溶剤と、化学的に相溶性である界面活性剤と、を含む。カルボン酸含有ポリマーは、硬質皮膜を形成するのに適したポリマーであり、この例としては、アクリル系ポリマー、アクリル系コポリマー、スチレン−アクリル系コポリマー、メチレン−アクリル系コポリマー、エチレン−アクリル系コポリマー、およびポリアクリルアミドなどが挙げられる。適切な可塑剤としては、トリブトキシエチルホスフェート、フタル酸エステル類、アジピン酸エステル類、酢酸エステル類、およびクエン酸エステル類などが挙げられる。適切なグラフトポリマーとしては、オレフィンアクリル系グラフトポリマーが挙げられる。適切な溶剤は、少なくとも１つのグリコールエーテルであり、この例としては、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルなどが挙げられる。適切な溶剤は、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択された複数のグリコールエーテルを、任意に含むことができる。適切な界面活性剤としては、エトキシ化アルコールが挙げられる。短鎖アルコールは、所望される場合、任意にコーティング組成物に組み込まれ得る。あるいは、本発明のコーティング組成物は、短鎖アルコールを含む溶液に混合され得る。適切な短鎖アルコールは、メタノール、エタノール、プロパノールおよびブタノールを含む。本願明細書において開示されるコーティング組成物に、顔料および染料に例示される着色剤成分が追加的に提供され、その結果、そこから製造される一時的な耐久性コーティングに着色または半不透明もしくは不透明特性が与えられて、基材表面上にある一時的な耐久性コーティングが目で見て簡単に分かるようにすることは、本発明の範囲内である。
【００２１】
本発明の多成分剥離用組成物は、少なくとも３つの成分を含み、第１の成分は、コーティング組成物によって提供された保護用コーティングの第１の成分と、第２の成分と、第３の成分との間の結合を化学的に解離させるように構成されており、第２の成分は、保護用コーティングの解離した第１の成分と、第２の成分と、第３の成分とを水に混和させるために選択されており、第３の成分は、剥離用組成物に接触している水の表面張力を低減させるために選択されている。適切な第１の成分としては、モノエタノールアミンが挙げられる。モノエタノールアミンの機能は、本発明のコーティング組成物によって提供された一時的保護用コーティングにおいて、カルボン酸含有ポリマー成分と、可塑剤成分と、グラフトポリマー成分との間に形成された結合を分解することである。適切な第２の成分は、グリコールエーテルであり、この例としては、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルなどが挙げられる。複数の親水性グリコールエーテルを含む剥離用組成物を提供することは、本発明の範囲内である。グリコールエーテルの機能は、一時的保護用コーティングの、解離したカルボン酸含有ポリマー成分と、可塑剤成分と、グラフトポリマー成分とを、水に混和させることである。適切な第３の成分は、エトキシ化アルコールである。エトキシ化アルコールの機能は、本発明の多成分剥離用組成物に接触しているあるいは添加された水の表面張力を下げ、その結果、そのように接触している水が、一時的保護用コーティングの解離したカルボン酸含有ポリマー成分、可塑剤成分、およびグラフトポリマー成分の大部分を可溶化できるようになり、それによって、所望される場合、一時的な耐久性コーティングを制御可能に完全に除去することを容易にすることである。
【００２２】
剥離用組成物は、スプレー、ブラッシング、ローリングおよびワイピングによって例示されるプロセスによって塗布することができる。剥離用組成物は、一時的な耐久性コーティングを軟化させかつ次第に分解させることにより溶解させ、このようにして、例えば加圧された水流で洗浄することによって、一時的な耐久性コーティングを基材から除去するプロセスを容易にする。
【００２３】
当業者ならば、本発明の耐久性一時的保護用コーティングをビル建築要素の表面に提供するための多成分コーティング組成物としては、歩行量の多い床に塗布するように構成された可剥性工業用床用ワックス組成物が挙げられること、また、本発明の剥離用組成物としては、ポリマー工業用床用ワックス組成物を乳化するように化学的に構成された工業用床用ワックス剥離剤が挙げられることが、分かるであろう。ビル建築要素の表面に一時的な耐久性コーティングを提供するための本発明のコーティング組成物として有用である、例示的な工業用の床用ワックス組成物および剥離剤を、表１に示す。
【００２４】
あるいは、本発明の多成分コーティング組成物は、溶剤ジエチレングリコールエチルエーテル中に、Ｓｙｎｔｒａｎ（登録商標）１９２１（Ｓｙｎｔｒａｎ（登録商標）は、Ｉｎｔｅｒｐｏｌｙｍｅｒ  Ｃｏｒｐ．（Ｃａｎｔｏｎ、ＭＡ、米国）の登録商標である）に例示されるカルボン酸含有ポリマーと、Ｃｈｅｍｃｏｒ  ＴＢＥＰ（ＣｈｅｍＣｏｒ（４８  Ｌｅｏｎｅ  Ｌａｎｅ、Ｃｈｅｓｔｅｒ、ＮＹ、米国）によって供給される）に例示される可塑剤と、Ｓｙｎｔｒａｎ（登録商標）ＰＡ−１４６５に例示されるグラフトポリマーと、Ｔｏｍａｄｏｌ（登録商標）２３−３（Ｔｏｍａｄｏｌは、Ｔｏｍａｈ  Ｐｒｏｄｕｃｔｓ  Ｉｎｃ．（１０１２  Ｔｅｒｒａ  Ｄｒｉｖｅ  Ｍｉｌｔｏｎ  ＷＳ、米国）の登録商標である）に例示される界面活性剤と、を組み合わせかつ共に混合することによって調製され得る。所望される場合、Ｓｙｎｔｒａｎ（登録商標）６１６０に例示されるポリエチレン乳剤が、さらなる皮膜形成特性を提供するために組成物に添加され得る。メタノール、エタノール、プロパノールおよびブタノールに例示される短鎖アルコールが、基材表面に塗布された後の乾燥速度を高めるために、本組成物に任意に添加され得る。当業者ならば、Ｓｕｐｐｒｅｓｓｏｒ  ３１１０（ＩｎｔｅｒｐｏｌｙｍｅｒＣｏｒｐ．（Ｃａｎｔｏｎ、ＭＡ、米国）によって供給される）に例示される消泡成分が、上述した成分が共に混合されることによって生成される発泡を最少にするために、本発明のコーティング組成物に添加され得ることがわかるであろう。当業者ならば、染料および着色剤が、本願明細書において開示されるコーティング組成物に添加されることができ、その結果、そこから提供される一時的な耐久性コーティングが、所望される場合には、ビル建築要素上の一時的な耐久性コーティングの有無を容易に判断できるようにするために、着色され得るまたは半透明もしくは不透明にされ得ることが、分かるであろう。さらに、本発明のコーティング組成物に着色剤または染料を提供することにより、剥離用組成物を塗布し、ビル建築要素から洗い流す間に、ビル建築要素から一時的な耐久性コーティングが溶解し、完全に除去されたことを目で見て確かめることができる。
【００２５】
【表１】
2010516439.tif 000002
【００２６】
本発明の多成分剥離用組成物は、Ｓｃｉｅｎｃｅｌａｂ．ｃｏｍ  Ｉｎｃ．（Ｈｏｕｓｔｏｎ、ＴＸ、米国）によって供給される２−アミノエタノールＳＬＡ３９５５などのモノエタノールアミンと、Ｄｏｗ  Ｃｈｅｍｉｃａｌ  Ｃｏ．（Ｍｉｄｌａｎｄ  ＭＩ、米国）によって供給されるＢｕｔｙｌ  ＣＥＬＬＯＳＯＬＶＥ（登録商標）Ａｃｅｔａｔｅなどのエチレングリコールブチルエーテル（ＣＥＬＬＯＳＯＬＶＥ（登録商標）は、Ｕｎｉｏｎ  Ｃａｒｂｉｄｅ  Ｃｏｒｐ．の登録商標である）と、Ｓｔｅｐａｎ  Ｃｏｍｐａｎｙ（Ｎｏｒｔｈｆｉｅｌｄ、ＩＬ、米国）によって供給されるＢｉｏ−Ｓｏｆｔ（登録商標）Ｎ９１−６などのエトキシ化アルコール（Ｂｉｏ−Ｓｏｆｔ（登録商標）はＳｔｅｐａｎ  Ｃｏｍｐａｎｙの登録商標である）と、を組み合わせかつ共に混合することによって調製され得る。
【００２７】
本発明を好ましい実施形態に関して説明したが、可撓性かつ弾性でしかも耐久性があり不透質の保護被覆を、ビル建築要素上へ提供し、またビル建築要素上から制御可能に除去するために、システム、コーティング組成物、剥離用組成物、およびこれらを使用するための方法に、様々な改変や変更がなされ得ることを理解されたい。システム、コーティング組成物、剥離用組成物、およびこれらを使用するための方法は、添付した請求項の範囲のみによって限定される。
【手続補正書】
【提出日】平成19年11月13日(2007.11.13)
【手続補正１】
【補正対象書類名】明細書
【補正対象項目名】００２７
【補正方法】変更
【補正の内容】
【００２７】
本明細書では、本発明の典型的な実施形態が説明されて明らかにされたが、上述の実施形態は、本発明の単なる一例であって、本発明を上述の実施形態に限定する趣旨ではない。
【手続補正書】
【提出日】平成20年3月4日(2008.3.4)
【手続補正１】
【補正対象書類名】特許請求の範囲
【補正対象項目名】全文
【補正方法】変更
【補正の内容】
【特許請求の範囲】
【請求項１】
一時的耐久性を有する柔軟な保護用コーティングをビル建築要素の表面に提供することによって物理的な損傷からビル建築要素の表面を保護し、かつ前記一時的保護用コーティングをビル建築要素の表面から制御可能に除去するためのシステムであって、
コーティング組成物であって、少なくとも、皮膜形成カルボン酸含有ポリマーを含む第１の成分と、前記皮膜形成カルボン酸含有ポリマーと化学的に相溶性である可塑剤を含む第２の成分と、前記第１の成分と前記第２の成分との間に架橋結合を形成するのに適しているグラフトポリマーを含む第３の成分と、前記第１の成分と、前記第２の成分と、前記第３の成分とを溶剤自体の中において可溶化するのに化学的に適している溶剤を含む第４の成分と、界面活性剤を含む第５の成分と、を含むコーティング組成物と；
ビル建築要素の表面上へ前記コーティング組成物の単一層を塗布するための方法であって、乾燥すると、前記コーティング組成物が、前記ビル建築要素の前記表面上に一時的耐久性を有する柔軟なコーティングを提供する、方法と；
剥離用組成物であって、このように保護された表面から前記一時的耐久性を有する柔軟な保護用コーティングを少なくとも部分的に制御可能に溶解するように構成された、剥離用組成物と；
このように保護された表面から前記一時的保護用コーティングを制御可能に溶解しかつ除去するための前記剥離用組成物を塗布しかつ使用するための方法と；を含む、システム。
【請求項２】
前記コーティング組成物の前記第１の成分が、アクリル系ポリマー、アクリル系コポリマー、スチレン−アクリル系コポリマー、メチレン−アクリル系コポリマー、エチレン−アクリル系コポリマー、およびポリアクリルアミドを含む群から選択されるカルボン酸含有ポリマーである、請求項１に記載のシステム。
【請求項３】
前記可塑剤が、トリブトキシエチルホスフェート、フタル酸エステル類、アジピン酸エステル類、酢酸エステル類、およびクエン酸エステル類を含む群から選択される、請求項１に記載のシステム。
【請求項４】
前記可塑剤がトリブトキシエチルホスフェートを含む、請求項３に記載のシステム。
【請求項５】
前記グラフトポリマーが、オレフィンポリマーを含む群から選択される、請求項１に記載のシステム。
【請求項６】
前記グラフトポリマーがオレフィンアクリル系グラフトポリマーを含む、請求項５に記載のシステム。
【請求項７】
前記溶剤が、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択されるグリコールエーテルを含む、請求項１に記載のシステム。
【請求項８】
前記界面活性剤がエトキシ化アルコールを含む、請求項１に記載のシステム。
【請求項９】
前記コーティング組成物が、メタノール、エタノール、プロパノールおよびブタノールを含む群から選択される短鎖アルコールを追加的に含む、請求項１に記載のシステム。
【請求項１０】
前記コーティング組成物が、顔料および染料を含む群から選択される着色剤を追加的に含む、請求項１に記載のシステム。
【請求項１１】
前記コーティング組成物が、スプレー、ブラッシング、ローリング、ワイピングおよび浸漬を含む群から選択されるプロセスによって、ビル建築要素の表面上へ塗布される、請求項１に記載のシステム。
【請求項１２】
前記剥離用組成物が、少なくとも、モノエタノールアミンと、グリコールエーテルを含む溶剤と、エトキシ化アルコールを含む非イオン界面活性剤と、を含む、請求項１に記載のシステム。
【請求項１３】
前記グリコールエーテルが、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択される、請求項１２に記載のシステム。
【請求項１４】
前記剥離用組成物が、モノエタノールアミンと、エチレングリコールブチルエーテルと、エトキシ化アルコールとを含む、請求項１に記載のシステム。
【請求項１５】
スプレー、ブラッシング、ローリング、ワイピングおよび浸漬を含む群から選択されるプロセスを用いて、前記一時的耐久性を有する柔軟な保護用コーティング上へ前記剥離用組成物を塗布し、それによって少なくとも部分的に、前記保護用コーティングを溶解し、かつ前記ビル建築要素の前記表面上に前記剥離用組成物と前記保護用コーティングとの混合物を提供し、前記混合物が洗浄液の流れによって除去可能となることによって、前記一時的保護用コーティングが、下にある表面から制御可能に除去可能となる、請求項１に記載のシステム。
【請求項１６】
前記洗浄液が水である、請求項１５に記載のシステム。
【請求項１７】
物理的な損傷からビル建築要素の表面を保護するためにビル建築要素の表面上へ塗布するための一時的保護用コーティング組成物であって、前記コーティング組成物が、
皮膜形成カルボン酸含有ポリマーを含む第１の成分と、
前記皮膜形成カルボン酸含有ポリマーと化学的に相溶性である可塑剤を含む第２の成分と、
前記第１の成分と前記第２の成分との間に架橋結合を形成するのに適しているグラフトポリマーを含む第３の成分と、
前記第１の成分と、前記第２の成分と、前記第３の成分とを溶剤自体の中で可溶化するのに化学的に適している溶剤を含む、第４の成分と、
界面活性剤を含む第５の成分と、を含み、
前記コーティング組成物は、スプレー、ブラッシング、ローリング、ワイピングおよび浸漬を含む群から選択されたプロセスを用いて、ビル建築要素の表面上へ単一層として塗布され、前記ビル建築要素の前記表面上で乾燥して、その上に一時的耐久性を有する柔軟な保護用コーティングを提供するように構成されており、前記保護用コーティングは、前記コーティング組成物の前記第１の成分と、前記第２の成分と、前記第３の成分との間の前記化学結合を分解するように構成された剥離用組成物を前記保護用コーティングに塗布することによって、制御可能に溶解可能となる、一時的保護用コーティング組成物。
【請求項１８】
前記皮膜形成カルボン酸含有ポリマーが、アクリル系ポリマー、アクリル系コポリマー、スチレン−アクリル系コポリマー、メチレン−アクリル系コポリマー、エチレン−アクリル系コポリマー、およびポリアクリルアミドを含む群から選択される、請求項１７に記載の一時的保護用コーティング組成物。
【請求項１９】
前記可塑剤が、トリブトキシエチルホスフェート、フタル酸エステル類、アジピン酸エステル類、酢酸エステル類およびクエン酸エステル類を含む群から選択される、請求項１７に記載の一時的保護用コーティング組成物。
【請求項２０】
前記可塑剤がトリブトキシエチルホスフェートを含む、請求項１９に記載の一時的保護用コーティング組成物。
【請求項２１】
前記グラフトポリマーがオレフィンポリマーを含む群から選択される、請求項１７に記載の一時的保護用コーティング組成物。
【請求項２２】
前記グラフトポリマーがオレフィンアクリル系グラフトポリマーを含む、請求項２１に記載の一時的保護用コーティング組成物。
【請求項２３】
前記溶剤が、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択されるグリコールエーテルを含む、請求項１７に記載の一時的保護用コーティング組成物。
【請求項２４】
前記界面活性剤がエトキシ化アルコールを含む、請求項１７に記載の一時的保護用コーティング組成物。
【請求項２５】
前記コーティング組成物が、メタノール、エタノール、プロパノールおよびブタノールを含む群から選択される短鎖アルコールを追加的に含む、請求項１７に記載の一時的保護用コーティング組成物。
【請求項２６】
前記コーティング組成物が、顔料および染料を含む群から選択される着色剤を追加的に含む、請求項１７に記載の一時的保護用コーティング組成物。
【請求項２７】
前記剥離用組成物が、少なくとも、モノエタノールアミンと、グリコールエーテルと、エトキシ化アルコールと含む、請求項１７に記載の一時的保護用コーティング組成物。
【請求項２８】
前記剥離用組成物が、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択されるグリコールエーテルを含む、請求項２７に記載の一時的保護用コーティング組成物。
【請求項２９】
請求項１７の前記コーティング組成物によってビル建築要素の表面上に提供された一時的保護用コーティングを制御可能に分解するように構成された剥離用組成物であって、モノエタノールアミンを含む第１の成分と、グリコールエーテルを含む第２の成分と、エトキシ化アルコールを含む第３の成分と、を含む、剥離用組成物。
【請求項３０】
前記グリコールエーテルが、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択される、請求項２９に記載の剥離用組成物。
【請求項３１】
モノエタノールアミンと、エチレングリコールブチルエーテルと、エトキシ化アルコールと、を含む、請求項２９に記載の剥離用組成物。
【請求項３２】
請求項１７の前記コーティング組成物をビル建築要素の表面に塗布することによって、一時的耐久性を有する柔軟な保護用コーティングをビル建築要素の表面上へ提供するための方法であって、前記方法が、スプレー、ブラッシング、ローリング、ワイピングおよび浸漬を含む群から選択される、方法。
【請求項３３】
請求項１７のコーティング組成物によって提供された前記一時的耐久性を有する柔軟な保護用コーティングを、ビル建築要素の前記表面から制御可能に除去するための方法であって、前記一時的保護用コーティングを少なくとも部分的に分解するように化学的に構成された剥離用組成物を塗布することと、前記少なくとも部分的に分解された一時的保護用コーティングおよび前記剥離用溶液を、ビル建築要素の前記表面から洗浄することと、を含む、方法。
【請求項３４】
前記剥離用組成物が、モノエタノールアミンを含む第１の成分と、グリコールエーテルを含む第２の成分と、エトキシ化アルコールを含む第３の成分と、を含む、請求項３３の方法。
【請求項３５】
前記グリコールエーテルが、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択される、請求項３３の方法。
【請求項３６】
前記剥離用組成物が、モノエタノールアミンと、エチレングリコールブチルエーテルと、エトキシ化アルコールとを含む、請求項３３の方法。
【請求項３７】
前記剥離用組成物が、スプレー、ブラッシング、ローリング、ワイピングおよび浸漬を含む群から選択されたプロセスによって塗布可能である、請求項３３の方法。
【請求項３８】
移動可能なコーティングされた物品であって、
第１の表面を有する基材と；
一時的耐久性を有する柔軟な保護用コーティングであって、この一時的耐久性を有する柔軟な保護用コーティングは、コーティング組成物の単一層によって前記第１の表面の少なくとも一部の上に提供されており、このコーティング組成物が、皮膜形成カルボン酸含有ポリマーを含む第１の成分と、前記皮膜形成カルボン酸含有ポリマーと化学的に相溶性である可塑剤を含む第２の成分と、前記第１の成分と前記第２の成分との間に架橋結合を形成するのに適しているグラフトポリマーを含む第３の成分と、前記第１の成分と、前記第２の成分と、前記第３の成分とを溶解するために選択された溶剤を含む第４の成分と、界面活性剤を含む第５の成分と、を含み、
前記一時的耐久性を有する柔軟な保護用コーティングは、それ自体の上に、前記コーティング組成物の前記第１の成分と、前記第２の成分と、前記第３の成分との間の前記化学結合を分解するように構成された剥離用組成物を塗布することによって、制御可能に溶解可能となる、一時的な耐久性保護用コーティングと；を含む、移動可能なコーティングされた物品。
【請求項３９】
前記一時的耐久性を有する柔軟な保護用コーティングが、それ自体の上に、モノエタノールアミンを含む第１の成分と、グリコールエーテルを含む第２の成分と、エトキシ化アルコールを含む第３の成分と、を含む剥離用組成物を塗布することによって、制御可能に溶解可能となる、請求項３８に記載の移動可能なコーティングされた物品。
【請求項４０】
前記グリコールエーテルが、エチレングリコールブチルエーテル、ジエチレングリコールメチルエーテル、ジエチレングリコールエチルエーテル、エチレングリコールフェニルエーテル、ジエチレングリコールフェニルエーテル、ジエチレングリコールモノブチルエーテル、およびジプロピレングリコールメチルエーテルを含む群から選択される、請求項３８に記載の移動可能なコーティングされた物品。
【請求項４１】
前記剥離用組成物が、モノエタノールアミンと、エチレングリコールブチルエーテルと、エトキシ化アルコールと、を含む、請求項３８に記載の移動可能なコーティングされた物品。
【請求項４２】
前記剥離用組成物が、スプレー、ブラッシング、ローリング、ワイピングおよび浸漬を含む群から選択されたプロセスによって塗付可能である、請求項３８に記載の移動可能なコーティングされた物品。
【国際調査報告】
2010516439.tif 000003
2010516439.tif 000004